【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
リチウム金属箔の片面又は両面に支持体を一体化して一体型リチウム金属箔を得る工程と、該一体型リチウム金属箔を短冊状に切断して短冊状の一体型リチウム金属箔を得る工程と、を有することを特徴とする電池又はキャパシタ用リチウム金属箔の製造方法。
【請求項２】
短冊状の一体型リチウム金属箔を得る工程において、切断を、支持体の上から行うことを特徴とする請求項１に記載の電池又はキャパシタ用リチウム金属箔の製造方法。
【請求項３】
支持体がセパレータ、集電体又は裏打ち材である請求項１に記載の電池又はキャパシタ用リチウム金属箔の製造方法。
【請求項４】
セパレータ及び集電体が連通気孔を有する多孔体である請求項３に記載の電池又はキャパシタ用リチウム金属箔の製造方法。
【請求項５】
リチウム金属箔の片面にセパレータ、他の面に集電体がそれぞれ圧着され一体化している請求項３に記載の電池又はキャパシタ用リチウム金属箔の製造方法。
【請求項６】
セパレータが紙又は樹脂の不織布であり、リチウム金属箔と紙又は樹脂の不織布とが圧着により一体化されている請求項３〜５のいずれかに記載の電池又はキャパシタ用リチウム金属箔の製造方法。
【請求項７】
リチウム金属箔の厚さが５〜５００μｍである請求項１〜６のいずれかに記載の電池又はキャパシタ用リチウム金属箔の製造方法。
【請求項８】
支持体の厚さが１０〜１５０μｍである請求項１〜７のいずれかに記載の電池又はキャパシタ用リチウム金属箔の製造方法。
【請求項９】
リチウムイオン及び／又はアニオンを可逆的に担持可能な物質からなる正極と、リチウムイオンを可逆的に担持可能な物質からなる負極とを備え、かつ電解液としてリチウム塩の非プロトン性有機溶媒電解質溶液を有し、前記正極及び負極が、それぞれ表裏面を貫通する孔を有する集電体を備えており、負極及び／又は正極とリチウムイオン供給源との電気化学的接触によってリチウムイオンが負極及び／又は正極にドーピングされ、正極と負極を短絡させた後の正極の電位が２．０Ｖ以下になるリチウムイオンキャパシタであって、前記リチウムイオン供給源として請求項１〜８のいずれかに記載の製造方法によるリチウム金属箔を用いることを特徴とするリチウムイオンキャパシタ。
【請求項１０】
負極活物質が、正極活物質に比べて、単位重量あたりの静電容量が３倍以上を有し、かつ正極活物質の重量が負極活物資の重量よりも大きい請求項９に記載のリチウムイオンキャパシタ。
【請求項１１】
正極及び負極がリチウムイオンを可逆的に担持可能な物質からなるリチウムイオン電池であって、前記リチウムイオン供給源として請求項１〜８のいずれかに記載の製造方法によるリチウム金属箔を用いることを特徴とするリチウムイオン電池。
【手続補正２】
【補正対象書類名】明細書
【補正対象項目名】発明の名称
【補正方法】変更
【補正の内容】
【発明の名称】電池又はキャパシタ用リチウム金属箔の製造方法
【手続補正３】
【補正対象書類名】明細書
【補正対象項目名】００１１
【補正方法】変更
【補正の内容】
【００１１】
上記課題を解決するため、本発明者らは、リチウムイオン供給源であるリチウム金属箔の製造方法について鋭意研究した結果、リチウム金属箔に、例えば紙や樹脂の不織布などの支持体を事前に一体化させた積層構造にすることによって、切断が容易でかつ取扱い性も優れる、電池又はキャパシタ用リチウム金属箔の製造方法を見出し、本発明を完成させるに至った。
すなわち、本発明は、次の電池又はキャパシタ用リチウム金属箔の製造方法及びリチウムイオンキャパシタを提供する。
（１）リチウム金属箔の片面又は両面に支持体を一体化して一体型リチウム金属箔を得る工程と、該一体型リチウム金属箔を短冊状に切断して短冊状の一体型リチウム金属箔を得る工程と、を有することを特徴とする電池又はキャパシタ用リチウム金属箔の製造方法。
（２）短冊状の一体型リチウム金属箔を得る工程において、切断を、支持体の上から行うことを特徴とする上記（１）に記載の電池又はキャパシタ用リチウム金属箔の製造方法。
（３）支持体がセパレータ、集電体又は裏打ち材である上記（１）に記載の電池又はキャパシタ用リチウム金属箔の製造方法。
（４）セパレータ及び集電体が連通気孔を有する多孔体である上記（３）に記載の電池又はキャパシタ用リチウム金属箔の製造方法。
（５）リチウム金属箔の片面にセパレータ、他の面に集電体がそれぞれ圧着され一体化している上記（３）に記載の電池又はキャパシタ用リチウム金属箔の製造方法。
（６）セパレータが紙又は樹脂の不織布であり、リチウム金属箔と紙又は樹脂の不織布とが圧着により一体化されている上記（２）〜（５）のいずれかに記載の電池又はキャパシタ用リチウム金属箔の製造方法。
（７）リチウム金属箔の厚さが５〜５００μｍである上記（１）〜（６）のいずれかに記載の電池又はキャパシタ用リチウム金属箔の製造方法。
（８）支持体の厚さが１０〜１５０μｍである上記（１）〜（７）のいずれかに記載の電池又はキャパシタ用リチウム金属箔の製造方法。
（９）リチウムイオン及び／又はアニオンを可逆的に担持可能な物質からなる正極と、リチウムイオンを可逆的に担持可能な物質からなる負極とを備え、かつ電解液としてリチウム塩の非プロトン性有機溶媒電解質溶液を有し、前記正極及び負極が、それぞれ表裏面を貫通する孔を有する集電体を備えており、負極及び／又は正極とリチウムイオン供給源との電気化学的接触によってリチウムイオンが負極及び／又は正極にドーピングされ、正極と負極を短絡させた後の正極の電位が２．０Ｖ以下になるリチウムイオンキャパシタであって、前記リチウムイオン供給源として上記（１）〜（８）のいずれかに記載の製造方法によるリチウム金属箔を用いることを特徴とするリチウムイオンキャパシタ。
（１０）負極活物質が、正極活物質に比べて、単位重量あたりの静電容量が３倍以上を有し、かつ正極活物質の重量が負極活物資の重量よりも大きい上記（９）に記載のリチウムイオンキャパシタ。
（１１）正極及び負極がリチウムイオンを可逆的に担持可能な物質からなるリチウムイオン電池であって、前記リチウムイオン供給源として上記（１）〜（８）のいずれかに記載の製造方法によるリチウム金属箔を用いることを特徴とするリチウムイオン電池。
【手続補正４】
【補正対象書類名】明細書
【補正対象項目名】００１４
【補正方法】変更
【補正の内容】
【００１４】
以下、本発明の実施形態について、添付図面を参照しながら詳細に説明する。
図１は、本発明の製造方法により得られる電池又はキャパシタ用リチウム金属箔（以下、リチウム金属箔とする）の断面図を示している。本発明において、リチウム金属箔は、図１に示すようにリチウム金属箔１が事前に支持体２と一体化された積層構造を有している。この支持体２は、リチウム金属箔１と一体化したときリチウム金属箔１の切断性や取扱い性を改善でき、さらに電池やキャパシタ（以下、これらをまとめてキャパシタ等ということもある）においてリチウム金属箔に対し重要な役割を有している、例えばセパレータ、集電体及び裏打ち材などである。つまり、セパレータはリチウム金属箔をリチウムイオン供給源として配置するときリチウム金属箔が電極に直に接触しないように電極との間に設けられるものであり、集電体はリチウムイオン供給源としてキャパシタ等に組み込まれたリチウム金属箔を負極に短絡させる役割、裏打ち材は薄いリチウム金属箔を保形又は補強し取扱い性を改善する役割をそれぞれ有している。
【手続補正５】
【補正対象書類名】明細書
【補正対象項目名】００４７
【補正方法】変更
【補正の内容】
【００４７】
以下に、本発明のリチウムイオンキャパシタを構成する主要素について順次説明する。
本発明における正極集電体及び負極集電体としては、一般に有機電解質電池などの用途で提案されている種々の材質を用いることができ、正極集電体にはアルミニウム、ステンレス等負極集電体にはステンレス、銅、ニッケル等をそれぞれ好適に用いることができ、箔状、ネット状等各種形状のものを用いることができる。特に負極及び／又は正極に予めリチウイオンを担持させるためには、表裏面を貫通する孔を備えたものが好ましく、例えばエキスパンドメタル、パンチングメタル、金属網、発泡体、あるいはエッチングにより貫通孔を付与した多孔質箔等を挙げることができる。電極集電体の貫通孔は丸状、角状、その他適宜設定できる。